СПОСОБ ТВЕРДОФАЗНОГО СИНТЕЗА ШИХТЫ ДЛЯ ВЫРАЩИВАНИЯ МОНОКРИСТАЛЛОВ ЛАНТАНГАЛЛИЕВОГО ТАНТАЛАТА

1
3
4
1
2
1. Способ твердофазного синтеза шихты для выращивания монокристаллов лантангаллиевого танталата, включающий смешивание порошков оксидов лантана, галлия и тантала, последующий нагрев полученной порошкообразной смеси с регулируемой скоростью до температуры спекания и выдержку упомянутой смеси при этой температуре до завершения процесса спекания, отличающийся тем, что в качестве порошков оксидов лантана, галлия и тантала используют порошки с гранулометрическим размером зерна из диапазона 1-5 мкм, при этом спекание порошкообразной смеси оксидов проводят в две стадии, так что на первой стадии нагрев от температуры окружающей среды до температуры спекания T из диапазона 1300-1350°C ведут со скоростью 120-125°/ч и выдерживают при этой температуре спекания в течение 2,5-3,0 ч с образованием промежуточных соединений с формулой LaGaCO, LaTaCO, а на второй стадии нагрев ведут от температуры спекания T до температуры Т из диапазона 1440-1450°C со скоростью 150-155°/ч и выдерживают при этой температуре в течение 3,5-4,4 ч до завершения процесса спекания.
2. Способ по п.1, отличающийся тем, что порошки оксидов лантана, галлия и тантала смешивают в соотношении 1:1,05:0,23 соответственно.